(57)【要約】  本発明の光学材料用重合性組成物の製造方法は、イソ（チオ）シアネート化合物（Ａ１）と有機系色素（Ｂ）とを混合し、混合溶液ａを得る工程と、混合溶液ａと、紫外線吸収剤（Ｄ）と、イソ（チオ）シアネート化合物（Ａ１）と同一または異なるイソ（チオ）シアネート化合物（Ａ２）とを混合し、混合溶液ｂを得る工程と、混合溶液ｂと活性水素化合物（Ｃ）とを混合する工程と、を含む。
2017047684.tif 000002
【特許請求の範囲】
【請求項１】
イソ（チオ）シアネート化合物（Ａ１）と有機系色素（Ｂ）とを混合し、混合溶液ａを得る工程と、
混合溶液ａと、紫外線吸収剤（Ｄ）と、イソ（チオ）シアネート化合物（Ａ１）と同一または異なるイソ（チオ）シアネート化合物（Ａ２）とを混合し、混合溶液ｂを得る工程と、
混合溶液ｂと活性水素化合物（Ｃ）とを混合する工程と、
を含む、光学材料用重合性組成物の製造方法。
【請求項２】
前記有機系色素（Ｂ）が、以下の一般式（１）で表されるテトラアザポルフィリン化合物である、請求項１に記載の光学材料用重合性組成物の製造方法。
【化１】
2017047684.tif 000010
［一般式（１）中、Ａ１〜Ａ８は各々独立に、水素原子、ハロゲン原子、ニトロ基、シアノ基、ヒドロキシ基、アミノ基、カルボキシル基、スルホン酸基、炭素数１〜２０の直鎖、分岐又は環状のアルキル基、炭素数１〜２０のアルコキシ基、炭素数６〜２０のアリールオキシ基、炭素数１〜２０のモノアルキルアミノ基、炭素数２〜２０のジアルキルアミノ基、炭素数７〜２０のジアルキルアミノ基、炭素数７〜２０のアラルキル基、炭素数６〜２０のアリール基、ヘテロアリール基、炭素数６〜２０のアルキルチオ基、炭素数６〜２０のアリールチオ基を表し、連結基を介して芳香族環を除く環を形成しても良く、Ｍは２個の水素原子、２価の金属原子、２価の１置換金属原子、４価の２置換金属原子、又はオキシ金属原子を表す。］
【請求項３】
一般式（１）で表されるテトラアザポルフィリン化合物において、Ｍが２価の銅原子である、請求項２に記載の光学材料用重合性組成物の製造方法。
【請求項４】
前記テトラアザポルフィリン化合物が以下の式（１ａ）で表される、請求項２または３に記載の光学材料用重合性組成物の製造方法。
【化２】
2017047684.tif 000011
［式（１ａ）中、Ｃｕは２価の銅を、t-C4H9はターシャリ−ブチル基を表し、その４個の置換基の置換位置は、一般式（１）におけるＡ１またはＡ２のいずれか、Ａ３またはＡ４のいずれか、Ａ５またはＡ６のいずれか、Ａ７またはＡ８のいずれかである。］
【請求項５】
前記活性水素化合物（Ｃ）が、ポリチオール化合物である、請求項１〜４のいずれかに記載の光学材料用重合性組成物の製造方法。
【請求項６】
前記ポリチオール化合物が、ペンタエリスリトールテトラキス（２−メルカプトアセテート）、ペンタエリスリトールテトラキス（３−メルカプトプロピオネート）、ビス（２−メルカプトエチル）スルフィド、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、エチレングリコールビス（３−メルカプトプロピオネート）からなる群から選ばれる１種または２種以上の化合物を含む、請求項５に記載の光学材料用重合性組成物の製造方法。
【請求項７】
前記イソ（チオ）シアネート化合物（Ａ１）または前記イソ（チオ）シアネート化合物（Ａ２）が、脂肪族ポリイソシアネート化合物、脂環族ポリイソシアネート化合物、芳香族ポリイソシアネート化合物、複素環ポリイソシアネート化合物、脂肪族ポリイソチオシアネート化合物、脂環族ポリイソチオシアネート化合物、芳香族ポリイソチオシアネート化合物、含硫複素環ポリイソチオシアネート化合物からなる群から選ばれる化合物またはこれらの誘導体を含む、請求項１〜６のいずれかに記載の光学材料用重合性組成物の製造方法。
【請求項８】
前記紫外線吸収剤（Ｄ）が、ベンゾフェノン系化合物、トリアジン系化合物、ベンゾトリアゾール系化合物からなる群から選ばれる１種または２種以上の化合物を含む、請求項１〜７のいずれかに記載の光学材料用重合性組成物の製造方法。
【請求項９】
請求項１〜８のいずれかに記載の製造方法により得られた光学材料用重合性組成物を加熱硬化させる工程を含む、光学材料の製造方法。
【発明の詳細な説明】
【技術分野】
【０００１】
本発明は光学材料用重合性組成物の製造方法および光学材料の製造方法に関する。
【背景技術】
【０００２】
プラスチックレンズは、無機レンズに比べ軽量で割れ難いため、近年、眼鏡レンズ、カメラレンズ等の光学材料として急速に普及してきている。
ここで、近年にあっては、眼鏡レンズのような光学材料に対し、物体の輪郭や色彩を明瞭にし、視覚疲労などを軽減するため、眼鏡レンズに対し、該レンズを通して視認される物体のコントラストを改善することが望まれている。【０００３】
コントラストを向上させるためには、眩しさを与えやすい波長帯を可能な限り選択的に遮光（カット）する必要がある。例えば、ネオジム化合物は、５８５ｎｍ付近の可視光を高選択的に吸収することができ、このネオジム化合物やテトラアザポルフィリン化合物などの有機系色素を含む眼鏡レンズはコントラストが向上することが知られている。ネオジム化合物のような希土類金属化合物が物体のコントラストを改善することができるのは、可視光領域での吸収波長帯における吸光スペクトルのピーク形状が極めてシャープな点、すなわち吸収波長領域が狭く、波長選択性が高い点に起因している。この波長選択性が高いことにより、視認性に必要な波長帯では大きな透過率を有し、かつ眩しさに悪影響を与える波長帯を選択的に吸収するという効果を得ることができる。
一方、テトラアザポルフィリン化合物は、ネオジム化合物と同様に、優れた防眩性能とコントラスト性の改善を眼鏡レンズに付与することができる。つまり、特定吸収波長におけるピークのシャープさに由来して５８５ｎｍ付近以外での光透過性が良好で明視野が確保できるため、防眩性と視認性（コントラスト性）のバランスが極めて良好な眼鏡レンズを提供できる。【０００４】
このテトラアザポルフィリン化合物のような有機系色素を利用する場合に関し、モノマー組成物中に予め有機系色素を溶解させておき、その後、重合してレンズを得る方法が、特許文献１の実施例に記載されている。
具体的に、特許文献１においては、コントラスト性を改善する有機系色素を直接原料となるビス（イソシアネートメチル）ビシクロ−［２．２．１］−ヘプタン全量に溶解し、その後、ポリチオール化合物および紫外線吸収剤等の各種原料を加えた後に重合させてレンズ材料を形成する態様が示されている。この場合、有機系色素や紫外線吸収剤は必ずしも各種化合物に対しての溶解性が十分ではないため、重合性組成物においてこれらの材料の分散や溶解の確認が困難となる場合があった。重合性組成物中にこれらの材料が溶けきらない場合、これらの材料の機能が損なわれる場合もある。【０００５】
特許文献２の実施例４〜６には、ｍ−キシリレンジイソシアネートと、所定の紫外線吸収剤と、所定のテアザポルフィリン色素とを攪拌混合し、さらに４−メルカプトメチル−３，６−ジチア−１，８−オクタンジチオールを添加し、攪拌混合することにより重合性組成物を調製したことが記載されている。一方、特許文献３の００１２段落に、イソシアネートは反応性が高く染料と反応する恐れがあるため、ポリチオール化合物を用いてマスターバッチを調製することが記載されている。特許文献４の実施例においては、ポリチオール化合物を用いてブルーイング剤のマスターバッチを調製したことが記載されている。つまり、有機系色素や紫外線吸収剤のような添加剤は、溶解性に優れるイソシアネート化合物に添加することが好ましいものの、イソシアネートとの反応に起因する機能の低下等の問題が生じることがあった。【０００６】
また、従来から、眼が紫外線に曝露することによる悪影響が、問題視されている。さらに、近年、自然光、オフィス機器の液晶ディスプレイや、スマートフォンまたは携帯電話等の携帯機器のディスプレイ等からの発光に含まれる青色光により、眼の疲れや痛みを感じるなど、眼への影響が問題となってきており、眼が、紫外線から４２０ｎｍ程度の比較的短波長の青色光に曝露する量を低減させることが望まれてきている。【０００７】
すなわち、プラスチックレンズに付与される別の機能として紫外線カット機能が挙げられる。近年、紫外線（ＵＶ）をカットする機能を有するプラスチックレンズの開発が進められている。
ここで、４２０ｎｍ程度の短波長青色光の眼への影響については、非特許文献１に記載されている。
この文献では、４１１ｎｍと４７０ｎｍのピーク波長の異なる青色ＬＥＤ光の照射による網膜神経細胞（ラットの培養網膜神経Ｒ２８細胞）へのダメージを検証している。その結果、４１１ｎｍにピーク波長を有する青色光の照射（４．５Ｗ／ｍ２）は２４時間以内に網膜神経細胞の細胞死を引き起こすのに対し、４７０ｎｍにピーク波長を有する青色光では、同じ量の照射でも細胞に変化は起こらないことが示されており、４００〜４２０ｎｍ波長の光の曝露を抑えることが目の障害予防に重要であることが示されている。
また、長い間、眼に青色光の照射を浴びることは、眼精疲労やストレスを受けることが懸念されており、加齢黄斑変性を引き起こす要因と考えられている。
【先行技術文献】
【特許文献】
【０００８】
【特許文献１】特開２００８−１３４６１８号公報
【特許文献２】特開２０１２−１７３７０４号公報
【特許文献３】特開平９−１３３８０１号公報
【特許文献４】特開２００５−２３２９４号公報
【０００９】
【非特許文献１】The European journal of neuroscience, vol.34, Iss.4, 548-558, (2011)
【発明の概要】
【発明が解決しようとする課題】
【００１０】
すなわち、本技術分野においては、青色光の遮断効果が高く、防眩性と視認性（コントラスト性）のバランスに優れ、無色透明で外観に優れる光学材料の開発が強く望まれており、また、このような光学材料を実現することのできる重合性組成物を安定的に製造する方法の開発も望まれていた。このような事情から、本発明は、青色光の遮断効果が高く、防眩性と視認性（コントラスト性）のバランスに優れ、無色透明で外観に優れる光学材料を実現することのできる重合性組成物を安定的に製造することのできる方法を提供することを課題とする。
【課題を解決するための手段】
【００１１】
本発明者らは、イソ（チオ）シアネート化合物の一部と有機系色素とを予め混合する工程を採用することで、有機系色素が均一に溶解したことが確認しやすくなり、結果として、重合性組成物中に有機系色素および紫外線吸収剤を均一に溶解させることができることを見出した。つまり、当該工程を含む製造方法から得られた重合性組成物はこれらの材料の所望の機能を発揮し得る光学材料を得ることができることを見出した。さらに、特定の樹脂成分と紫外線吸収剤を組み合わせることにより、青色光の遮断効果を効果的に向上できることを見出した。【００１２】
即ち、本発明は以下に示すことができる。
［１］  イソ（チオ）シアネート化合物（Ａ１）と有機系色素（Ｂ）とを混合し、混合溶液ａを得る工程と、
混合溶液ａと、紫外線吸収剤（Ｄ）と、イソ（チオ）シアネート化合物（Ａ１）と同一または異なるイソ（チオ）シアネート化合物（Ａ２）とを混合し、混合溶液ｂを得る工程と、
混合溶液ｂと活性水素化合物（Ｃ）とを混合する工程と、
を含む、光学材料用重合性組成物の製造方法。
［２］  前記有機系色素（Ｂ）が、以下の一般式（１）で表されるテトラアザポルフィリン化合物である、［１］に記載の光学材料用重合性組成物の製造方法。
【化１】
2017047684.tif 000003
［一般式（１）中、Ａ１〜Ａ８は各々独立に、水素原子、ハロゲン原子、ニトロ基、シアノ基、ヒドロキシ基、アミノ基、カルボキシル基、スルホン酸基、炭素数１〜２０の直鎖、分岐又は環状のアルキル基、炭素数１〜２０のアルコキシ基、炭素数６〜２０のアリールオキシ基、炭素数１〜２０のモノアルキルアミノ基、炭素数２〜２０のジアルキルアミノ基、炭素数７〜２０のジアルキルアミノ基、炭素数７〜２０のアラルキル基、炭素数６〜２０のアリール基、ヘテロアリール基、炭素数６〜２０のアルキルチオ基、炭素数６〜２０のアリールチオ基を表し、連結基を介して芳香族環を除く環を形成しても良く、Ｍは２個の水素原子、２価の金属原子、２価の１置換金属原子、４価の２置換金属原子、又はオキシ金属原子を表す。］
［３］  一般式（１）で表されるテトラアザポルフィリン化合物において、Ｍが２価の銅原子である、［２］に記載の光学材料用重合性組成物の製造方法。
［４］  前記テトラアザポルフィリン化合物が以下の式（１ａ）で表される、［２］または［３］に記載の光学材料用重合性組成物の製造方法。
【化２】
2017047684.tif 000004
［式（１ａ）中、Ｃｕは２価の銅を、t-C4H9はターシャリ−ブチル基を表し、その４個の置換基の置換位置は、一般式（１）におけるＡ１またはＡ２のいずれか、Ａ３またはＡ４のいずれか、Ａ５またはＡ６のいずれか、Ａ７またはＡ８のいずれかである。］
［５］  前記活性水素化合物（Ｃ）が、ポリチオール化合物である、［１］〜［４］のいずれかに記載の光学材料用重合性組成物の製造方法。
［６］  前記ポリチオール化合物が、ペンタエリスリトールテトラキス（２−メルカプトアセテート）、ペンタエリスリトールテトラキス（３−メルカプトプロピオネート）、ビス（２−メルカプトエチル）スルフィド、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、エチレングリコールビス（３−メルカプトプロピオネート）からなる群から選ばれる１種または２種以上の化合物を含む、［５］に記載の光学材料用重合性組成物の製造方法。
［７］  前記イソ（チオ）シアネート化合物（Ａ１）または前記イソ（チオ）シアネート化合物（Ａ２）が、脂肪族ポリイソシアネート化合物、脂環族ポリイソシアネート化合物、芳香族ポリイソシアネート化合物、複素環ポリイソシアネート化合物、脂肪族ポリイソチオシアネート化合物、脂環族ポリイソチオシアネート化合物、芳香族ポリイソチオシアネート化合物、含硫複素環ポリイソチオシアネート化合物からなる群から選ばれる化合物またはこれらの誘導体を含む、［１］〜［６］のいずれかに記載の光学材料用重合性組成物の製造方法。
［８］  前記紫外線吸収剤（Ｄ）が、ベンゾフェノン系化合物、トリアジン系化合物、ベンゾトリアゾール系化合物からなる群から選ばれる１種または２種以上の化合物を含む、［１］〜［７］のいずれかに記載の光学材料用重合性組成物の製造方法。
［９］  ［１］〜［８］のいずれかに記載の製造方法により得られた光学材料用重合性組成物を加熱硬化させる工程を含む、光学材料の製造方法。
【発明の効果】
【００１３】
本発明の製造方法によれば、イソ（チオ）シアネート化合物の一部と有機系色素とを事前に混合する工程を備えており、有機系色素をイソ（チオ）シアネート化合物中に均一に溶解させることができ、次いで残りのイソ（チオ）シアネート化合物と紫外線吸収剤とを添加混合する工程を備えているため、重合性組成物中に有機系色素および紫外線吸収剤を十分に溶解させることができる。そのため、当該工程を含む製造方法から得られた重合性組成物は、これらの材料の所望の機能を発揮し得る光学材料を安定して得ることができる。つまり、本発明の製造方法によれば、有害な紫外線から４００〜４２０ｎｍ程度の青色光の遮断効果が高く、防眩性と視認性（コントラスト性）のバランスに優れる光学材料を提供可能な光学材料用重合性組成物を安定して得ることができる。さらに、特定の樹脂成分と紫外線吸収剤を組み合わせることにより、青色光の遮断効果を効果的に向上させることができる。
このような方法により得られた重合性組成物からなる光学材料は、無色透明で外観に優れるとともに有害光の眼への影響が軽減され眼精疲労やストレスなどの障害を抑えることもできるため、特にプラスチック眼鏡レンズとして好適に用いることができる。
【図面の簡単な説明】
【００１４】
上述した目的、およびその他の目的、特徴および利点は、以下に述べる好適な実施の形態、およびそれに付随する以下の図面によってさらに明らかになる。【００１５】
【図１】実施例項で得られた成形体について、光透過率を測定した際に得られたスペクトルチャートである。
【発明を実施するための形態】
【００１６】
以下、本発明を以下の実施の形態に基づいて説明する。
なお、本明細書中において、「〜」は特に断りがなければ、以上から以下を表す。
【００１７】
［光学材料用重合性組成物の製造方法］
まず、本実施形態に係る製造方法を説明する。
本実施形態の光学材料用重合性組成物の製造方法は、以下の工程１〜工程３を含む。
工程１：イソ（チオ）シアネート化合物（Ａ１）と有機系色素（Ｂ）とを混合し、混合溶液ａを得る。
工程２：混合溶液ａと、紫外線吸収剤（Ｄ）と、イソ（チオ）シアネート化合物（Ａ１）と同一または異なるイソ（チオ）シアネート化合物（Ａ２）とを混合し、混合溶液ｂを得る。
工程３：混合溶液ｂと活性水素化合物（Ｃ）とを混合する。
【００１８】
すなわち、本実施形態の製造方法により得られる光学材料用重合性組成物は、イソ（チオ）シアネート化合物（Ａ１）および（Ａ２）を含むイソ（チオ）シアネート化合物（Ａ）、有機系色素（Ｂ）、活性水素化合物（Ｃ）、および紫外線吸収剤（Ｄ）を含む。以下、本実施形態に用いられる各成分について詳細に説明する。
【００１９】
（イソ（チオ）シアネート化合物（Ａ））
イソ（チオ）シアネート化合物（Ａ）はイソ（チオ）シアネート化合物（Ａ１）および（Ａ２）を含む。イソ（チオ）シアネート化合物（Ａ１）および（Ａ２）は、２以上のイソ（チオ）シアナト基を有する化合物であり、それぞれ同一でも異なっていてもよい。
イソ（チオ）シアネート化合物としては、例えば、脂肪族ポリイソシアネート化合物、脂環族ポリイソシアネート化合物、芳香族ポリイソシアネート化合物、複素環ポリイソシアネート化合物、脂肪族ポリイソチオシアネート化合物、脂環族ポリイソチオシアネート化合物、芳香族ポリイソチオシアネート化合物、含硫複素環ポリイソチオシアネート化合物からなる群から選ばれる化合物およびこれらの誘導体を挙げることができる。
【００２０】
より具体的には、ペンタメチレンジイソシアネート、ヘキサメチレンジイソシアネート、２，２，４−トリメチルヘキサンジイソシアネート、２，４，４−トリメチルヘキサメチレンジイソシアネート、リジンジイソシアナトメチルエステル、リジントリイソシアネート、ｍ−キシリレンジイソシアネート、ｐ−キシレンジイソシアネート、α，α，α′，α′−テトラメチルキシリレンジイソシアネート、ビス（イソシアナトメチル）ナフタリン、メシチリレントリイソシアネート、ビス（イソシアナトメチル）スルフィド、ビス（イソシアナトエチル）スルフィド、ビス（イソシアナトメチル）ジスルフィド、ビス（イソシアナトエチル）ジスルフィド、ビス（イソシアナトメチルチオ）メタン、ビス（イソシアナトエチルチオ）メタン、ビス（イソシアナトエチルチオ）エタン、ビス（イソシアナトメチルチオ）エタン等の脂肪族ポリイソシアネート化合物；
イソホロンジイソシアネート、ビス（イソシアナトメチル）シクロヘキサン、ジシクロヘキシルメタン−４，４'−ジイソシアネート、シクロヘキサンジイソシアネート、メチルシクロヘキサンジイソシアネート、ジシクロヘキシルジメチルメタンイソシアネート、２，５−ビス（イソシアナトメチル）ビシクロ−［２．２．１］−ヘプタン、２，６−ビス（イソシアナトメチル）ビシクロ−［２．２．１］−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族ポリイソシアネート化合物；
１，３−フェニレンジイソシアネート、１，４−フェニレンジイソシアネート、２，４−トリレンジイソシアネート、２，６−トリレンジイソシアネート、４，４'− ジフェニルメタンジイソシアネート、ジフェニルスルフィド−４，４−ジイソシアネート等の芳香族ポリイソシアネート化合物；
２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環ポリイソシアネート化合物；等を挙げることができる。イソ（チオ）シアネート化合物（Ａ１）および（Ａ２）としては、これらから選択される１種または２種以上を組み合わせて用いることができる。
また、これらの塩素置換体、臭素置換体等のハロゲン置換体、アルキル置換体、アルコキシ置換体、ニトロ置換体や多価アルコールとのプレポリマー型変性体、カルボジイミド変性体、ウレア変性体、ビュレット変性体、ダイマー化あるいはトリマー化反応生成物等も使用できる。
【００２１】
イソチオシアネート化合物としては、例えば、ヘキサメチレンジイソチオシアネート、リジンジイソチオシアネートメチルエステル、リジントリイソチオシアネート、ｍ−キシリレンジイソチオシアネート、ビス（イソチオシアナトメチル）スルフィド、ビス（イソチオシアナトエチル）スルフィド、ビス（イソチオシアナトエチル）ジスルフィド等の脂肪族ポリイソチオシアネート化合物；
イソホロンジイソチオシアネート、ビス（イソチオシアナトメチル）シクロヘキサン、ジシクロヘキシルメタンジイソチオシアネート、シクロヘキサンジイソチオシアネート、メチルシクロヘキサンジイソチオシアネート、２，５−ビス（イソチオシアナトメチル）ビシクロ−［２．２．１］−ヘプタン、２，６−ビス（イソチオシアナトメチル）ビシクロ−［２．２．１］−ヘプタン、３，８−ビス（イソチオシアナトメチル）トリシクロデカン、３，９−ビス（イソチオシアナトメチル）トリシクロデカン、４，８−ビス（イソチオシアナトメチル）トリシクロデカン、４，９−ビス（イソチオシアナトメチル）トリシクロデカン等の脂環族ポリイソチオシアネート化合物；
トリレンジイソチオシアネート、４，４−ジフェニルメタンジイソチオシアネート、ジフェニルジスルフィド−４，４−ジイソチオシアネート等の芳香族ポリイソチオシアネート化合物；
２，５−ジイソチオシアナトチオフェン、２，５−ビス（イソチオシアナトメチル）チオフェン、２，５−イソチオシアナトテトラヒドロチオフェン、２，５−ビス（イソチオシアナトメチル）テトラヒドロチオフェン、３，４−ビス（イソチオシアナトメチル）テトラヒドロチオフェン、２，５−ジイソチオシアナト−１，４−ジチアン、２，５−ビス（イソチオシアナトメチル）−１，４−ジチアン、４，５−ジイソチオシアナト−１，３−ジチオラン、４，５−ビス（イソチオシアナトメチル）−１，３−ジチオラン等の含硫複素環ポリイソチオシアネート化合物；等を挙げることができる。イソ（チオ）シアネート化合物（Ａ１）および（Ａ２）としては、これらから選択される１種または２種以上を組み合わせて用いることができる。
また、これらの塩素置換体、臭素置換体等のハロゲン置換体、アルキル置換体、アルコキシ置換体、ニトロ置換体や多価アルコールとのプレポリマー型変性体、カルボジイミド変性体、ウレア変性体、ビュレット変性体、ダイマー化あるいはトリマー化反応生成物等も使用できる。
【００２２】
本実施形態において、イソ（チオ）シアネート化合物（Ａ１）および（Ａ２）としては、２，５−ビス（イソシアナトメチル）ビシクロ−［２．２．１］−ヘプタン、２，６−ビス（イソシアナトメチル）ビシクロ−［２．２．１］−ヘプタン、ｍ−キシリレンジイソシアネート、およびビス（４−イソシアナトシクロへキシル）メタンから選択される少なくとも１種を用いることが好ましい。
本実施形態において、これらのイソ（チオ）シアネート化合物を用いることにより、有機系色素（Ｂ）を溶解性の高いイソ（チオ）シアネート化合物に溶解させることが可能となり、重合性組成物中に有機系色素（Ｂ）を均一に溶解させることができる。その結果、当該工程を含む製造方法から得られた重合性組成物は、有機系色素（Ｂ）の所望の機能を発揮し得る光学材料を安定して得ることができる。
【００２３】
（有機系色素（Ｂ））
本実施形態に用いることのできる有機系色素（Ｂ）としては、たとえば、クロロホルム又はトルエン溶液で測定された可視光吸収分光スペクトルにおいて、５６５ｎｍ〜６０５ｎｍの間に主吸収ピーク（Ｐ）を有し、該ピーク（Ｐ）のピーク頂点（Ｐｍａｘ：ピーク中で最大吸光係数を示す点）の吸光係数（ｍｌ／ｇ・ｃｍ）が０．５×１０５以上であり、該ピーク（Ｐ）の（Ｐｍａｘ）の吸光度の１／４の吸光度におけるピーク幅が５０ｎｍ以下であり、かつ該ピーク（Ｐ）の（Ｐｍａｘ）の吸光度の１／２の吸光度におけるピーク幅が３０ｎｍ以下であり、かつ該ピーク（Ｐ）の（Ｐｍａｘ）の吸光度の２／３の吸光度におけるピーク幅が２０ｎｍ以下の範囲である化合物を用いることができる。
【００２４】
有機系色素（Ｂ）は、前記主吸収ピーク（Ｐ）のピーク頂点（Ｐｍａｘ）が５８０ｎｍ〜５９０ｎｍの間であるとよい。また、前記主吸収ピーク（Ｐ）のピーク頂点（Ｐｍａｘ）の吸光度の１／４の吸光度におけるピーク幅が４０ｎｍ以下であり、かつ前記主吸収ピーク（Ｐ）のピーク頂点（Ｐｍａｘ）の吸光度の１／２の吸光度におけるピーク幅が２５ｎｍ以下であり、かつ前記主吸収ピーク（Ｐ）のピーク頂点（Ｐｍａｘ）の吸光度の２／３の吸光度におけるピーク幅が２０ｎｍ以下であってもよい。
【００２５】
有機系色素（Ｂ）が以下の一般式（１）で表されるテトラアザポルフィルン化合物であることが好ましい。この場合、Ｍは２価の銅原子であってもよい。
【００２６】
【化３】
2017047684.tif 000005
【００２７】
一般式（１）中、Ａ１〜Ａ８は各々独立に、水素原子、ハロゲン原子、ニトロ基、シアノ基、ヒドロキシ基、アミノ基、カルボキシル基、スルホン酸基、炭素数１〜２０の直鎖、分岐又は環状のアルキル基、炭素数１〜２０のアルコキシ基、炭素数６〜２０のアリールオキシ基、炭素数１〜２０のモノアルキルアミノ基、炭素数２〜２０のジアルキルアミノ基、炭素数７〜２０のジアルキルアミノ基、炭素数７〜２０のアラルキル基、炭素数６〜２０のアリール基、ヘテロアリール基、炭素数６〜２０のアルキルチオ基、炭素数６〜２０のアリールチオ基を表し、連結基を介して芳香族環を除く環を形成しても良く、Ｍは２個の水素原子、２価の金属原子、２価の１置換金属原子、４価の２置換金属原子、又はオキシ金属原子を表す。
【００２８】
一般式（１）で表されるテトラアザポルフィリン化合物について、一般式（１）中、Ｍは２価の銅であることがより好ましい。具体例としては以下の式（１ａ）で表されるテトラ−ｔ−ブチル−テトラアザポルフィリン・銅錯体が挙げられ、これは、ＰＤ−３１１Ｓ（三井化学（株）製）の品番名に相当する。
【００２９】
【化４】
2017047684.tif 000006
【００３０】
式（１ａ）中、Ｃｕは２価の銅を、t-C4H9はターシャリ−ブチル基を表し、その４個の置換基の置換位置は、一般式（１）におけるＡ１またはＡ２のいずれか、Ａ３またはＡ４のいずれか、Ａ５またはＡ６のいずれか、Ａ７またはＡ８のいずれかである。
【００３１】
（活性水素化合物（Ｃ））
活性水素化合物（Ｃ）としては、ポリオール化合物、ポリチオール化合物などが挙げられる。ポリオール化合物は、１種以上の脂肪族または脂環族アルコールであり、具体的には、直鎖または分枝鎖の脂肪族アルコール、脂環族アルコール、これらアルコールとエチレンオキサイド、プロピレンオキサイド、ε−カプロラクトンを付加させたアルコール等が挙げられる。
【００３２】
直鎖または分枝鎖の脂肪族アルコールとしては、例えば、エチレングリコール、ジエチレングリコール、トリエチレングリコール、プロピレングリコール、ジプロピレングリコール、トリプロピレングリコール、１，３−プロパンジオール、２，２−ジメチル−１，３−プロパンジオール、２，２−ジエチル−１，３−プロパンジオール、１，２−ブタンジオール、１，３−ブタンジオール、１，４−ブタンジオール、３−メチル−１，３−ブタンジオール、１，２−ペンタンジオール、１，３−ペンタンジオール、１，５−ペンタンジオール、２，４−ペンタンジオール、２−メチル−２，４−ペンタンジオール、３−メチル−１，５−ペンタンジオール、１，６−ヘキサンジオール、２，５−ヘキサンジオール、グリセロール、ジグリセロール、ポリグリセロール、トリメチロールプロパン、ペンタエリスリトール、ジ（トリメチロールプロパン）等が挙げられる。
【００３３】
脂環族アルコールとしては、例えば、１，２−シクロペンタンジオール、１，３−シクロペンタンジオール、３−メチル−１，２−シクロペンタンジオール、１，２−シクロヘキサンジオール、１，３−シクロヘキサンジオール、１，４−シクロヘキサンジオール、４，４'−ビシクロヘキサノール、１，４−シクロヘキサンジメタノール等が挙げられる。
【００３４】
脂環族アルコールは、これらアルコールとエチレンオキサイド、プロピレンオキサイド、ε−カプロラクトンを付加させた化合物でもよい。例えば、グリセロールのエチレンオキサイド付加体、トリメチロールプロパンのエチレンオキサイド付加体、ペンタエリスリトールのエチレンオキサイド付加体、グリセロールのプロピレンオキサイド付加体、トリメチロールプロパンのプロピレンオキサイド付加体、ペンタエリスリトールのプロピレンオキサイド付加体、カプロラクトン変性グリセロール、カプロラクトン変性トリメチロールプロパン、カプロラクトン変性ペンタエリスリトール等が挙げられる。
【００３５】
また、本実施形態において、活性水素化合物（Ｃ）として、ポリチオール化合物を好ましく用いることができる。
ポリチオール化合物としては、例えば、メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス（メルカプトメチルチオ）メタン、トリス（メルカプトエチルチオ）メタン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；
２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物；等が挙げられる。
【００３６】
本実施形態に用いることのできるポリチオール化合物として、本発明の効果の観点から、さらに好ましくは、ペンタエリスリトールテトラキス（２−メルカプトアセテート）、ペンタエリスリトールテトラキス（３−メルカプトプロピオネート）、ビス（２−メルカプトエチル）スルフィド、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、エチレングリコールビス（３−メルカプトプロピオネート）からなる群から選ばれる１種または２種以上の化合物が用いられ、
特に好ましくは、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカンおよび４，８−ジメルカプトメチル−１，１１−ジメルカプト−３，６，９−トリチアウンデカンからなる群から選ばれる１種または２種以上の化合物が用いられる。
【００３７】
（紫外線吸収剤（Ｄ））
本実施形態で使用される紫外線吸収剤（Ｄ）は、公知の紫外線吸収剤の中から適宜選択して用いればよいが、たとえば、クロロホルム溶液に溶解させた際の極大吸収波長が３４０ｎｍ以上３６０ｎｍ以下であることが好ましい。
【００３８】
紫外線吸収剤（Ｄ）としては、ベンゾフェノン系化合物、トリアジン系化合物、ベンゾトリアゾール系化合物、を挙げることができる。
ベンゾフェノン系化合物としては、２，２'−ジヒドロキシ−４，４'−ジメトキシベンゾフェノン、２，２'−４，４'−テトラヒドロキシベンゾフェノン等が挙げられる。
トリアジン化合物としては、ＡＤＥＫＡ社製アデカスタブＬＡ−Ｆ７０、ＢＡＳＦ社製ＴＩＮＵＶＩＮ４００等が挙げられる。
【００３９】
本実施形態においては、ベンゾトリアゾール系化合物を用いることが好ましく、ベンゾトリアゾール系化合物としては、アルキル置換ベンゾトリアゾール系化合物、直鎖アルキルエステル置換ベンゾトリアゾール系化合物、クロロ置換ベンゾトリアゾール系化合物等が挙げられる。
例えば、アルキル置換ベンゾトリアゾール系化合物としては、２−（２Ｈ−ベンゾトリアゾール−２−イル）−４−ｔｅｒｔ−オクチルフェノールが挙げられ、市販品として、共同薬品社製Ｖｉｏｓｏｒｂ５８３、シプロ化成社製ＳＥＥＳＥＯＲＢ ７０９等が挙げられる。
直鎖アルキルエステル置換ベンゾトリアゾール系化合物としては、３−［３−ｔｅｒｔ−ブチル−５−（５−クロロ−２Ｈ−ベンゾトリアゾール−２−イル）−４−ヒドロキシフェニル］プロピオン酸オクチルと３−［３−ｔｅｒｔ−ブチル−５−（５−クロロ−２Ｈ−ベンゾトリアゾール−２−イル）−４−ヒドロキシフェニル］プロピオン酸２−エチルヘキシルの混合物が挙げられ、市販品として、ＥＶＥＲ  ＬＩＧＨＴ社製  ＥＶＥＲＳＯＲＢ１０９等が挙げられる。
クロロ置換ベンゾトリアゾール系化合物としては、２−（２−ヒドロキシ−３−ｔ−ブチル−５−メチルフェニル）−クロロベンゾトリアゾールが挙げられ、市販品として、ＢＡＳＦ社製ＴＩＮＵＶＩＮ３２６、シプロ化成社製ＳＥＥＳＥＯＲＢ７０３、共同薬品社製Ｖｉｏｓｏｒｂ５５０、ケミプロ化成社製ＫＥＭＩＳＯＲＢ７３等が挙げられる。紫外線吸収剤（Ｄ）が、クロロホルム溶液に溶解させた際の極大吸収波長が３４０ｎｍ以上３６０ｎｍ以下の化合物であることにより、有害な紫外線から４００〜４２０ｎｍ程度の青色光の遮断効果が非常に高く、無色透明で外観に優れる光学材料を効果的に得ることができる。
【００４０】
本実施形態において、紫外線吸収剤（Ｄ）としては、これら紫外線吸収剤の１種以上を用いることが好ましく、異なる２種以上の紫外線吸収剤（Ｄ）を含有してもよい。なお、紫外線吸収剤（Ｄ）を構成する何れの紫外線吸収剤も、極大吸収ピークが３４０ｎｍ以上３６０ｎｍ以下の範囲にあることが好ましい。
【００４１】
本実施形態の光学材料用重合性組成物は、具体的には、以下の工程を経て得ることができる。
工程１：イソ（チオ）シアネート化合物（Ａ１）と有機系色素（Ｂ）とを混合し、混合溶液ａを得る。
工程２：混合溶液ａと、紫外線吸収剤（Ｄ）と、イソ（チオ）シアネート化合物（Ａ１）と同一または異なるイソ（チオ）シアネート化合物（Ａ２）とを混合し、混合溶液ｂを得る。
工程３：混合溶液ｂと活性水素化合物（Ｃ）とを混合する。
【００４２】
（工程１）
工程１において、イソ（チオ）シアネート化合物（Ａ１）に有機系色素（Ｂ）を溶解し、混合溶液ａ（色素溶液）を調製する（この混合溶液ａを、本明細書においては「マスターバッチ」とも称する。）。本発明者らは、このイソ（チオ）シアネート化合物（Ａ１）と有機系色素（Ｂ）との相溶性が高く、効果的に有機系色素（Ｂ）をイソ（チオ）シアネート化合物（Ａ１）に溶解させることができ、均一性の高い混合溶液ａが得られることを見出した。
【００４３】
本実施形態において、特定のイソ（チオ）シアネート化合物（Ａ１）と有機系色素（Ｂ）とを用いることにより、有機系色素（Ｂ）を溶解性の高いイソ（チオ）シアネート化合物（Ａ１）に溶解させることが可能となり、重合性組成物中に有機系色素（Ｂ）を均一に溶解させることができる。その結果、当該工程を含む製造方法から得られた重合性組成物は、有機系色素（Ｂ）の所望の機能を発揮し得る光学材料を安定して得ることができる。
【００４４】
ここで、本実施形態においては、工程２においても別途、イソ（チオ）シアネート化合物（Ａ２）が配合される。換言すれば、工程１においては、重合性組成物に配合されるべきイソ（チオ）シアネート化合物の全量が用いられるものではない。
この場合、混合溶液ａを得る段階におけるハンドリング性が向上し、また、混合溶液ａに対しての視認性が飛躍的に向上する。結果、有機系色素（Ｂ）の溶解度合について確認することが容易となる。つまり、本実施形態の製造方法によれば、光学材料の外観を改善することができ、さらに防眩性と視認性（コントラスト性）のバランスに優れる光学材料が得られる重合性樹脂組成物を提供することができる。
【００４５】
このイソ（チオ）シアネート化合物（Ａ１）の量は、重合性組成物に用いられるイソ（チオ）シアネート化合物のその一部であるが、このイソ（チオ）シアネート化合物（Ａ１）の量は、重合性組成物において、配合されるべきイソ（チオ）シアネート化合物全量１００重量部に対して、たとえば、０．０５重量部以上２０．０重量部以下であり、好ましくは０．１重量部以上１０．０重量部以下であり、より好ましくは０．５重量部以上５．０重量部以下である。
このような範囲に設定することにより、混合溶液ａのハンドリング性が向上し、有機系色素（Ｂ）の溶解度合の確認が容易となる。
【００４６】
工程１における混合温度としては、１０〜８０℃とすることができ、好ましくは、５０〜７０℃とすることができる。添加順序、添加速度は、各成分を均一に混合することができれば特に限定されない。混合時間についても、上記観点から、３０〜６００分、好ましくは、３００〜４２０分とすることができる。常圧下の条件を採用することができ、また、加圧下での条件も採用することができる。
【００４７】
（工程２）
工程２では、工程１で得られた混合溶液ａと、紫外線吸収剤（Ｄ）と、イソ（チオ）シアネート化合物（Ａ１）と同一または異なるイソ（チオ）シアネート化合物（Ａ２）とを混合し、混合溶液ｂを得る。
工程２においては、混合溶液ａに紫外線吸収剤（Ｄ）およびイソ（チオ）シアネート化合物（Ａ２）を別途添加するため、重合性組成物中に紫外線吸収剤（Ｄ）を均一に溶解させることができる。その結果、当該工程を含む製造方法から得られた重合性組成物は、紫外線吸収剤（Ｄ）の所望の機能（青色光の遮断効果）を発揮し得る光学材料を安定して得ることができる
工程２の混合条件は、添加する成分に応じ適宜設定すればよいが、工程１と同様の方法を採用することができる。
【００４８】
（工程３）
工程３では、工程２で得られた混合溶液ｂと活性水素化合物（Ｃ）とを混合する。
工程２の後に、活性水素化合物（Ｃ）を添加することにより、有機系色素（Ｂ）および紫外線吸収剤（Ｄ）の溶け残りが存在していたとしても、これらを重合性組成物中に均一に溶解させることができる。
工程３の混合条件は、添加する成分に応じ適宜設定すればよいが、工程１と同様の方法を採用することができる。
【００４９】
ここで、本実施形態の製造方法における配合量について説明する。
【００５０】
まず、重合性組成物において、活性水素化合物（Ｃ）中のＯＨ基とＳＨ基の総和モルに対する、ポリ（チオ）イソシアネート化合物（Ａ１）＋（Ａ２）中のＮＣＯ基およびＮＣＳ基の合計モルの比（（ＮＣＯ基＋ＮＣＳ基）／（ＯＨ基＋ＳＨ基））は、通常０．８〜１．２の範囲内であり、好ましくは０．８５〜１．１５の範囲内であり、さらに好ましくは０．９〜１．１の範囲内である。
この範囲内とすることで、耐熱性、耐湿性、耐光性に優れた樹脂が得られ、樹脂材料として好ましい。
なお、重合性組成物におけるポリ（チオ）イソシアネート化合物（（Ａ１）＋（Ａ２））の量と、活性水素化合物（Ｃ）の含有量の合計は、たとえば重合性組成物全体１００重量部に対して８０重量部以上であり、好ましくは９０重量部以上であり、さらに好ましくは９５重量部以上である。
【００５１】
有機系色素（Ｂ）の含有量は、所望の効果を発現させる観点から、たとえば、重合性組成物全体１００重量部に対して０．０００１〜０．１重量部であり、好ましくは０．０００２〜０．０１重量部であり、より好ましくは０．０００５〜０．００５重量部である。
【００５２】
紫外線吸収剤（Ｄ）の含有量は、所望の効果を安定的に発現させる観点から、たとえば、重合性組成物１００重量部中に０．１〜３．０重量部であり、好ましくは０．３〜２．０重量部であり、より好ましくは０．５〜１．５重量部である。
【００５３】
本実施形態の光学材料用重合性組成物は、さらに、その他の成分として、樹脂の改質剤、触媒、内部離型剤、光安定剤、ブルーイング剤等を含んでいてもよい。また、光学材料用重合性組成物中には、上記の紫外線吸収剤（Ｄ）に加えて、極大吸収ピークが３４０ｎｍ以上３６０ｎｍ以下の範囲にない紫外線吸収剤を含むこともできる。
【００５４】
すなわち、本実施形態の重合性組成物には、得られる成形体の光学物性、耐衝撃性、比重等の諸物性の調節及び、重合性組成物の各成分の取扱い性の調整を目的に、改質剤を本発明の効果を損なわない範囲で加えることができる。
改質剤としては、例えば、エピスルフィド化合物、アミン化合物、エポキシ化合物、有機酸及びその無水物、（メタ）アクリレート化合物等を含むオレフィン化合物等が挙げられる。水酸基を含まない改質剤は、レンズ重合時のムラの発生、染色性の観点から、好ましい。
【００５５】
触媒としては、ルイス酸、アミン、有機酸、アミン有機酸塩等が挙げられ、ルイス酸、アミン、アミン有機酸塩が好ましく、ジメチル錫クロライド、ジブチル錫クロライド、ジブチル錫ラウレートがより好ましい。添加量はポリ（チオ）イソシアネート化合物（（Ａ１）＋（Ａ２））の量と、活性水素化合物（Ｃ）の合計１００重量部に対して、０．００５重量部から０．５重量部が好ましく、０．００５重量部から０．３重量部がより好ましい。
【００５６】
内部離型剤としては、酸性リン酸エステルを用いることができる。酸性リン酸エステルとしては、リン酸モノエステル、リン酸ジエステルを挙げることができ、それぞれ単独または２種類以上混合して使用することできる。
例えば、ＳＴＥＰＡＮ社製のＺｅｌｅｃＵＮ、三井化学社製のＭＲ用内部離型剤、城北化学工業社製のＪＰシリーズ、東邦化学工業社製のフォスファノールシリーズ、大八化学工業社製のＡＰ、ＤＰシリーズ等、を用いることができる。
【００５７】
光安定剤としては、ヒンダードアミン系化合物を用いることができる。ヒンダードアミン系化合物は、市販品としてＣｈｅｍｔｕｒａ社製のＬｏｗｉｌｉｔｅ７６、Ｌｏｗｉｌｉｔｅ９２、ＢＡＳＦ社製のＴｉｎｕｖｉｎ１４４、Ｔｉｎｕｖｉｎ２９２、Ｔｉｎｕｖｉｎ７６５、ＡＤＥＫＡ社製のアデカスタブＬＡ−５２、ＬＡ−７２、城北化学工業社製のＪＦ−９５等を挙げることができる。
【００５８】
ブルーイング剤としては、可視光領域のうち橙色から黄色の波長域に吸収帯を有し、樹脂からなる光学材料の色相を調整する機能を有するものが挙げられる。ブルーイング剤は、さらに具体的には、青色から紫色を示す物質を含む。
【００５９】
その他、本実施形態において、重合性組成物を成形する際には、目的に応じて公知の成形法と同様に、鎖延長剤、架橋剤、紫外線吸収剤、酸化防止剤、着色防止剤、油溶染料、充填剤、密着性向上剤などの種々の添加剤を加えてもよい。
【００６０】
以上のようにして得られる本実施形態の光学材料用重合性組成物から得られた光学材料は、透明性に優れるとともに着色が抑制され、さらに眼精疲労やストレスなどの障害を抑えることができる。特に４４０ｎｍにおける光透過率が８０％以上であることにより、無色透明の外観に優れた光学材料を得ることができる。
【００６１】
［光学材料］
続いて、本実施形態に係る光学材料について説明する。
本実施形態の光学材料は、前述の光学材料用重合性組成物を硬化（たとえば加熱硬化）させ、硬化物とすることにより得ることができる。
【００６２】
本実施形態において、光学材料の製造方法は、好ましい製造方法として注型重合が挙げられる。注型重合の例として、ガスケットまたはテープ等で保持された成型モールド間に重合性組成物を注入する。この時、得られるプラスチックレンズに要求される物性によっては、必要に応じて、減圧下での脱泡処理や加圧、減圧等の濾過処理等を行うことが好ましい場合が多い。
【００６３】
重合条件については、重合性組成物、触媒の種類と使用量、モールドの形状等によって大きく条件が異なるため限定されるものではないが、およそ、−５０〜１５０℃の温度で１〜５０時間かけて行われる。５〜１５０℃の温度範囲で保持または徐々に昇温して、硬化させることが好ましいが、適宜設定が可能である。
【００６４】
本実施形態の光学材料は、必要に応じて、アニール等の処理を行ってもよい。処理温度は通常５０〜１５０℃の間で行われるが、好ましくは９０〜１４０℃で行うことであり、より好ましくは１００〜１３０℃で行うことである。
【００６５】
本実施形態の重合性組成物は、注型重合時のモールドを変えることにより種々の形状の光学材料として得ることができる。本実施形態の光学材料は、所望の形状とし、必要に応じて形成されるコート層や他の部材等を備えることにより、様々な形状の光学材料とすることができる。
本実施形態の重合性組成物を硬化させて得られる光学材料は、高い屈折率及び高い透明性を備え、眼鏡レンズ、カメラレンズ、発光ダイオード（ＬＥＤ）、プリズム、光ファイバー、情報記録基板、フィルター、発光ダイオード等の光学用成形体として使用することが可能である。特に、眼鏡レンズ、カメラレンズ等のレンズ、発光ダイオード等の光学材料として好適である。
【００６６】
本実施形態の重合性組成物を硬化させて得られる光学材料は、必要に応じて、片面又は両面にコーティング層を施して用いてもよい。コーティング層としては、ハードコート層、反射防止膜層、防曇コート膜層、防汚染層、撥水層、プライマー層、フォトクロミック層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
本実施形態の光学材料を眼鏡レンズに適用する場合、本実施形態の重合性組成物を硬化させて得られる光学材料（レンズ）の少なくとも一方の面上に形成されたハードコート層および／または反射防止コート層と、を備えることができる。さらに、上記の他の層を備えることもできる。このようにして得られる眼鏡レンズは、特定の重合性組成物からなるレンズを用いているため、これらのコート層を備えた場合においても耐衝撃性に優れる。
【００６７】
ハードコート層は、本実施形態の重合性組成物を硬化させて得られる光学材料（レンズ）の少なくとも一方の面上に設けられ、レンズ表面に耐擦傷性、耐摩耗性、耐湿性、耐温水性、耐熱性、耐光性等の機能を与えることを目的としたコーティング層である。ハードコート層は、ケイ素、チタン、ジルコニウム、スズ、アルミニウム、タングステン、アンチモンの元素群より選ばれる１種以上の金属酸化物と、アルキル基、アリル基、アルコキシ基、メタクリルオキシ基、アクリルオキシ基、エポキシ基、アミノ基、イソシアナト基、メルカプト基より選ばれる少なくとも１種以上の官能基を有するシラン化合物及びその加水分解物と、を含有する組成物から得られる。
【００６８】
ハードコート組成物には硬化を促進する目的で硬化剤が含まれてもよい。硬化剤の具体例としては、無機、有機酸、アミン、金属錯体、有機酸金属塩、金属塩化物等が挙げられる。ハードコート組成物の調製には溶媒を用いてもよい。溶媒の具体例としては、水、アルコール類、エーテル類、ケトン類、エステル類等が挙げられる。
【００６９】
ハードコート層は、成形体表面に、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。加熱硬化する場合は、８０〜１２０℃で１〜４時間で実施するのが好ましい。干渉縞の発生を抑制するため、ハードコート層の屈折率は、成形体との屈折率の差が±０．１の範囲にあるのが好ましい。
【００７０】
ハードコート層を付与する前に、基材の表面は下記条件（ａ）〜（ｄ）を満たすようにアルカリ水溶液で超音波洗浄されていることが好ましい。
（ａ）アルカリ水溶液が５〜４０％の水酸化ナトリウムまたは水酸化カリウム水溶液、
（ｂ）アルカリ水溶液の処理温度が３０〜６０℃、
（ｃ）処理時間が３〜５分間、
（ｄ）超音波の周波数が２０〜３０ｋＨｚ。
【００７１】
アルカリ水溶液での洗浄後は、蒸留水やイソプロパノールなどのアルコール類などで洗浄し、５０℃〜８０℃の範囲で５分〜２０分、成形体の表面を乾燥してもよい。
本実施形態の重合性組成物から得られる成形体はアルカリ耐性に優れており、アルカリ水溶液での洗浄後においても白濁等の発生が抑制される。
【００７２】
反射防止層とは、成形体（レンズ）の少なくとも一方の面上に設けられ、空気と成形体の屈折率差から生じる反射率を下げ、プラスチックレンズ表面の光の反射を大幅に減らして透過率を高めることを目的としたコーティング層である。本実施形態における反射防止層は、酸化ケイ素を含有する低屈折率膜層と、酸化チタン、酸化ジルコニウム、酸化アルミニウム、酸化亜鉛、酸化セリウム、酸化アンチモン、酸化錫、酸化タンタルより選ばれる１種以上の金属酸化物を含有する高屈折率膜層からなり、各々の層は単層または多層構造であってもよい。
【００７３】
反射防止層が多層構造である場合、５〜７層が積層されていることが好ましい。膜厚としては、１００〜３００ｎｍが好ましく、１５０〜２５０ｎｍがさらに好ましい。多層反射防止層を形成する方法としては、真空蒸着法、スパッタリング法、イオンプレーティング法、イオンビームアシスト法、ＣＶＤ法等が挙げられる。
【００７４】
反射防止膜層の上には、必要に応じて防曇コート膜層、防汚染層、撥水層を形成させてもよい。防曇コート層、防汚染層、撥水層を形成する方法としては、反射防止機能に悪影響をもたらすものでなければ、その処理方法、処理材料等については特に限定されずに、公知の防曇コート処理方法、防汚染処理方法、撥水処理方法、材料を使用することができる。例えば、防曇コート、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【００７５】
これらのコーティング層はそれぞれ、紫外線からレンズや目を守る目的で紫外線吸収剤、赤外線から目を守る目的で赤外線吸収剤、レンズの耐候性を向上する目的で光安定剤や酸化防止剤、レンズのファッション性を高める目的で染料や顔料、さらにフォトクロミック染料やフォトクロミック顔料、帯電防止剤、その他、レンズの性能を高めるための公知の添加剤を併用してもよい。塗布によるコーティングを行う層に関しては塗布性の改善を目的とした各種レベリング剤を使用してもよい。
【００７６】
本実施形態の重合性組成物を用いた光学材料はファッション性やフォトクロミック性の付与などを目的として、目的に応じた色素を用い、染色して使用してもよい。レンズの染色は公知の染色方法で実施可能であるが、通常、以下に示す方法で実施される。
【００７７】
一般的には、使用する色素を溶解または均一に分散させた染色液中に所定の光学面に仕上げられたレンズ生地を浸漬（染色工程）した後、必要に応じてレンズを加熱して色素を固定化（染色後アニール工程）する方法が用いられる。染色工程に用いられる色素は公知の色素であれば特に限定されないが、通常は油溶染料もしくは分散染料が使用される。染色工程で使用される溶剤は用いる色素が溶解可能もしくは均一に分散可能なものであれば特に限定されない。この染色工程では、必要に応じて染色液に色素を分散させるための界面活性剤や、染色を促進するキャリアを添加してもよい。
【００７８】
染色工程は、色素および必要に応じて添加される界面活性剤を水又は水と有機溶媒との混合物中に分散させて染色液を調製し、この染色液中に光学レンズを浸漬し、所定温度で所定時間染色を行う。染色温度および時間は、所望の着色濃度により変動するが、通常、１２０℃以下で数分から数十時間程度でよく、染色液の染料濃度は０．０１〜１０重量％で実施される。また、染色が困難な場合は加圧下で行ってもよい。
【００７９】
必要に応じて実施される染色後アニール工程は、染色されたレンズ生地に加熱処理を行う工程である。加熱処理は、染色工程で染色されたレンズ生地の表面に残る水を溶剤等で除去したり、溶媒を風乾したりした後に、例えば大気雰囲気の赤外線加熱炉、あるいは抵抗加熱炉等の炉中に所定時間滞留させる。染色後アニール工程は、染色されたレンズ生地の色抜けを防止する（色抜け防止処理）と共に、染色時にレンズ生地の内部に浸透した水分の除去が行われる。本実施形態では、アルコール化合物を含まない場合は、染色後のムラが少ない。
【００８０】
＜用途＞
次に、本実施形態の光学材料の用途について説明する。
本実施形態で示す光学材料としては、プラスチック眼鏡レンズ、ゴーグル、視力矯正用眼鏡レンズ、撮像機器用レンズ、液晶プロジェクター用フレネルレンズ、レンチキュラーレンズ、コンタクトレンズなどの各種プラスチックレンズ、発光ダイオード（ＬＥＤ）用封止材、光導波路、光学レンズや光導波路の接合に用いる光学用接着剤、光学レンズなどに用いる反射防止膜、液晶表示装置部材（基板、導光板、フィルム、シートなど）に用いる透明性コーティングまたは、車のフロントガラスやバイクのヘルメットに貼り付けるシートやフィルム、透明性基板等を挙げることができる。
【００８１】
以上、本発明を実施形態により説明したが、本発明は前述の実施形態に限定されるものではなく、本願発明の効果を損なわない範囲で様々な態様を取り得ることができる。
例えば、本実施形態においては、イソ（チオ）シアネート化合物（Ａ１）と有機系色素（Ｂ）とを予め混合してプレポリマー化したが、紫外線吸収剤、触媒等の添加剤をイソ（チオ）シアネート化合物と予め混合してプレポリマー化することもできる。
また、工程３で添加される活性水素化合物（Ｃ）の一部を、工程１または工程２で用いることもできる。
【実施例】
【００８２】
以下に、実施例により本発明を更に詳細に説明するが、本発明はこれらに限定されるものではない。
まず、本発明の実施例における評価方法を以下に示す。【００８３】
＜評価方法＞
・光透過率
測定機器として、島津製作所社製  島津分光光度計  ＵＶ−１６００を使用し、２ｍｍ厚のプラノーレンズを用いて紫外−可視光スペクトル（３８０−８００ｎｍ）を測定した。
・溶解性試験
調製したマスターバッチ（混合溶液ａ）を２０℃から５０℃に昇温させ、混合撹拌し、所定時間経過後に粘度等の性状を確認した。性状が変化したものについては×、変化がなかったものについては○とした。また、所定時間経過後、一部を取り出し１μｍＰＴＦＥフィルターにて濾過を行った後、フィルター上を確認した。フィルター上に化合物が残っているものについては×、残っていないものを〇とした。上記２つの確認方法において両方とも○のものを〇とし、どちらか１つあるいは２つとも×のものを×とした。【００８４】
［製造例１］
ＰＤ−３１１Ｓ（三井化学（株）製）０．０１〜０．１５重量部を２，５（６）−ビス（イソシアナトメチル）ビシクロ−［２．２．１］−ヘプタン １００重量部に溶解させ、２０〜５０℃で３時間撹拌し、マスターバッチ（１）を作製した。
作製したマスターバッチ（１）の各々について、先述の溶解性試験を実施した。結果を表１に示す。【００８５】
［製造例２〜６］
２，５（６）−ビス（イソシアナトメチル）ビシクロ−［２．２．１］−ヘプタンを各化合物に変更した以外は製造例１と同様な方法でマスターバッチ（２）〜（６）を得た。作製したマスターバッチの各々について、溶解性試験を実施した。結果を表１に示す。
なお、表１に示される記号は、以下に示される化合物に対応するものである。
Ａ−１：２，５（６）−ビス（イソシアナトメチル）ビシクロ−［２．２．１］−ヘプタン
Ａ−２：ｍ−キシリレンジイソシアネート
Ａ−３：ビス（４−イソシアナトシクロへキシル）メタン
Ｃ−１：ペンタエリスリトールテトラキス（３−メルカプトプロピオネート）
Ｃ−２：４−メルカプトメチル−１，８−ジメルカプト−３，６−ジチアオクタン
Ｃ−３：５，７−ジメルカプトメチル−１，１１−ジメルカプト−３，６，９−トリチアウンデカン、４，７−ジメルカプトメチル−１，１１−ジメルカプト−３，６，９−トリチアウンデカンおよび４，８−ジメルカプトメチル−１，１１−ジメルカプト−３，６，９−トリチアウンデカンの混合物【００８６】
【表１】
2017047684.tif 000007
【００８７】
［実施例１］
ジブチル錫（ＩＩ）ジクロリド０．０３５重量部、ステファン社製ＺｅｌｅｃＵＮ ０．１重量部、２−（２Ｈ−ベンゾトリアゾール−２−イル）−４−ｔｅｒｔ−オクチルフェノール １．５重量部、２，５（６）−ビス（イソシアナトメチル）−ビシクロ−［２．２．１］−ヘプタン ４９．９重量部、マスターバッチ（１）（有機系色素を１０００ｐｐｍ含むもの）０．７重量部を仕込んで混合溶液を作製した。この混合溶液を２５℃で１時間攪拌して完全に溶解させた。その後、この調合液に、ペンタエリスリトールテトラキス（３−メルカプトプロピオネート） ２３．９重量部、４−メルカプトメチル−１，８−ジメルカプト−３，６−ジチアオクタン ２５．５重量部を仕込み、これを２５℃で３０分攪拌し、均一溶液とした。この溶液を６００Ｐａにて１時間脱泡を行い、１μｍＰＴＦＥフィルターにて濾過を行った後、中心厚２ｍｍ、直径８０ｍｍの２Ｃのプラノー用ガラスモールドに注入した。このガラスモールドを２５℃から１２０℃まで、１６時間かけて昇温した。室温まで冷却させて、ガラスモールドから外し、プラノーレンズを得た。得られたプラノーレンズを更に１２０℃で２時間アニールを行った。
このアニール処理を行った成形体について、光透過率を測定した結果、波長４４０ｎｍの光透過率が８３．９％であり、４２０ｎｍの光透過率が１３．０％であり、４１０ｎｍの光透過率が０．１％であり、５９０ｎｍの光透過率が４２．４％であった。
なお、本実施例１および後述する実施例２、３において得られたスペクトルチャートは、図１として示した。【００８８】
［実施例２］
ジブチル錫（ＩＩ）ジクロリド０．０１重量部、ステファン社製ＺｅｌｅｃＵＮ ０．１重量部、２−（２Ｈ−ベンゾトリアゾール−２−イル）−４−ｔｅｒｔ−オクチルフェノール １．５重量部、ｍ−キシリレンジイソシアネート ４９．９重量部、マスターバッチ（２）（有機系色素を１０００ｐｐｍ含むもの）０．７重量部を仕込んで混合溶液を作製した。この混合溶液を２５℃で１時間攪拌して完全に溶解させた。その後、この調合液に、５，７−ジメルカプトメチル−１，１１−ジメルカプト−３，６，９−トリチアウンデカンと４，７−ジメルカプトメチル−１，１１−ジメルカプト−３，６，９−トリチアウンデカンと４，８−ジメルカプトメチル−１，１１−ジメルカプト−３，６，９−トリチアウンデカンとの混合物 ４９．４重量部を仕込み、これを２５℃で３０分攪拌し、均一溶液とした。
この溶液を６００Ｐａにて１時間脱泡を行い、１μｍＰＴＦＥフィルターにて濾過を行った後、中心厚２ｍｍ、直径８０ｍｍの２Ｃのプラノー用ガラスモールドに注入した。このガラスモールドを２５℃から１２０℃まで、１６時間かけて昇温した。室温まで冷却させて、ガラスモールドから外し、プラノーレンズを得た。得られたプラノーレンズを更に１２０℃で２時間アニールを行った。
このアニール処理を行った成形体について、光透過率を測定した結果、波長４４０ｎｍの光透過率が８２．１％であり、４２０ｎｍの光透過率が１７．２％であり、４１０ｎｍの光透過率が０．１％であり、５９０ｎｍの光透過率が４５．４％であった。【００８９】
［実施例３］
ジブチル錫（ＩＩ）ジクロリド０．１５重量部、ＺｅｌｅｃＵＮ （ＳＴＥＰＡＮ社製）０．１重量部、２−（２−ヒドロキシ−３−ｔ−ブチル−５−メチルフェニル）−クロロベンゾトリアゾール（ＢＡＳＦ社製  ＴＩＮＵＶＩＮ３２６） ０．６４重量部、３−［３−ｔｅｒｔ−ブチル−５−（５−クロロ−２Ｈ−ベンゾトリアゾール−２−イル）−４−ヒドロキシフェニル］プロピオン酸オクチルと３−［３−ｔｅｒｔ−ブチル−５−（５−クロロ−２Ｈ−ベンゾトリアゾール−２−イル）−４−ヒドロキシフェニル］プロピオン酸２−エチルヘキシルの混合物（ＥＶＥＲ  ＬＩＧＨＴ社製  ＥＶＥＲＳＯＲＢ１０９） １．５重量部、ビス（４−イソシアナトシクロへキシル）メタン５８．２重量部、マスターバッチ（３）（有機系色素を１０００ｐｐｍ含むもの）０．７重量部を２５℃で１時間撹拌混合し、均一溶液を得た。この均一溶液に５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカンの混合物 ４１．１重量部、を加えて２５℃で３０分撹拌混合し、混合溶液を得た。
この混合溶液を６００Ｐａにて１時間脱泡を行い、１μｍＰＴＦＥフィルターにて濾過を行った後、中心厚２ｍｍ、直径８０ｍｍの２Ｃのプラノー用ガラスモールドに注入した。このガラスモールドを２５℃から１４０℃まで、２４時間かけて昇温した。室温まで冷却させて、ガラスモールドから外し、プラノーレンズを得た。得られたプラノーレンズを更に１４０℃で２時間アニールを行った。
このアニール処理を行った成形体について、光透過率を測定した結果、波長４４０ｎｍの光透過率が８４．６％であり、４２０ｎｍの光透過率が１４．４％であり、４１０ｎｍの光透過率が０．１％であり、５９０ｎｍの光透過率が４３．９％であった。【００９０】
［比較例１］
ＰＤ−３１１Ｓ（三井化学（株）製）０．００１重量部と２，５（６）−ビス（イソシアナトメチル）ビシクロ−［２．２．１］−ヘプタン ５０．６重量部を混合して、２５℃で３０分撹拌し、ＰＤ−３１１Ｓを完全に溶解させたマスターバッチを調製した。
続いて、ペンタエリスリトールテトラキス（３−メルカプトプロピオネート） ２３．９重量部、４−メルカプトメチル−１，８−ジメルカプト−３，６−ジチアオクタン ２５．５重量部、マスターバッチ、ジブチル錫（ＩＩ）ジクロリド０．０２重量部、ステファン社製ＺｅｌｅｃＵＮ ０．１３８重量部、２−（２Ｈ−ベンゾトリアゾール−２−イル）−４−ｔｅｒｔ−オクチルフェノール １．５重量部を混合した。この混合溶液を２５℃で撹拌した。この混合溶液中の固体成分を完全に溶解するために３時間の撹拌時間が必要であった。【００９１】
［比較例２］
［比較例１］において、２−（２Ｈ−ベンゾトリアゾール−２−イル）−４−ｔｅｒｔ−オクチルフェノール １．５重量部を、２−（５−クロロ−２Ｈ−ベンゾトリアゾール−２−イル）−４−メチル−６−ｔｅｒｔ−ブチルフェノール １．０重量部に変更した以外は、［比較例１］と同様に混合溶液を調製した。この混合溶液を２５℃で３時間撹拌したが、混合溶液中には溶解していない固体成分が存在していることが目視で確認できた。【００９２】
比較例に記載のように、有機系色素を一部のイソシアネート化合物で溶解せず、さらに紫外線吸収剤を残りのイソシアネート化合物で溶解させない場合、混合溶液中に固体成分が確認され、または完全に溶解するまでに非常に多くの時間が必要であった。つまり，比較例における組成物の方法によれば、添加成分の効果を発揮することができず、光学材料の生産性に課題が存在することが推察された。
これに対し、実施例においては、イソシアネート化合物の一部と有機系色素とを事前に混合して混合溶液（マスターバッチ）を調製し、次いで残りのイソシアネート化合物と紫外線吸収剤とを混合溶解しているため、重合性組成物中に有機系色素および紫外線吸収剤を十分に溶解させることができた。そのため、実施例の製造方法から得られた重合性組成物は、青色光の遮断効果が高く、防眩性と視認性（コントラスト性）のバランスに優れる光学材料を得ることができた。【００９３】
この出願は、２０１５年９月１６日に出願された日本出願特願２０１５−１８３４２５号を基礎とする優先権を主張し、その開示の全てをここに取り込む。【００９４】
なお、本発明は以下の態様も取り得る。
［ａ１］  以下の（工程１）および（工程２）を含む光学材料用重合性組成物の製造方法。
（工程１）イソ（チオ）シアネート化合物（Ａ１）に有機系色素（Ｂ）を溶解し、色素溶液を得る工程。
（工程２）活性水素化合物（Ｃ）、紫外線吸収剤（Ｄ）、前記色素溶液および前記色素溶液とは別に、イソ（チオ）シアネート化合物（Ａ２）を配合し、光学材料用重合性組成物を得る工程。
［ａ２］  前記有機系色素（Ｂ）が、以下の式（１）で表されるテトラアザポルフィリン化合物である、［ａ１］に記載の光学材料用重合性組成物の製造方法。
【化５】
2017047684.tif 000008
［式（１）中、Ａ１〜Ａ８は各々独立に、水素原子、ハロゲン原子、ニトロ基、シアノ基、ヒドロキシ基、アミノ基、カルボキシル基、スルホン酸基、炭素数１〜２０の直鎖、分岐又は環状のアルキル基、炭素数１〜２０のアルコキシ基、炭素数６〜２０のアリールオキシ基、炭素数１〜２０のモノアルキルアミノ基、炭素数２〜２０のジアルキルアミノ基、炭素数７〜２０のジアルキルアミノ基、炭素数７〜２０のアラルキル基、炭素数６〜２０のアリール基、ヘテロアリール基、炭素数６〜２０のアルキルチオ基、炭素数６〜２０のアリールチオ基を表し、連結基を介して芳香族環を除く環を形成しても良く、Ｍは２個の水素原子、２価の金属原子、２価の１置換金属原子、４価の２置換金属原子、又はオキシ金属原子を表す。］
［ａ３］  式（１）で表されるテトラアザポルフィリン化合物において、Ｍが２価の銅原子である、［ａ２］に記載の光学材料用重合性組成物の製造方法。
［ａ４］  前記テトラアザポルフィリン化合物が以下の式（１ａ）で表される、［ａ２］または［ａ３］に記載の光学材料用重合性組成物の製造方法。
【化６】
2017047684.tif 000009
［式（１ａ）中、Ｃｕは２価の銅を、t-C4H9はターシャリ−ブチル基を表し、その４個の置換基の置換位置は式（１）におけるＡ１とＡ２、Ａ３とＡ４、Ａ５とＡ６及びＡ７とＡ８のいずれかひとつずつである。］
［ａ５］  前記活性水素化合物（Ｃ）が、ポリチオール化合物である、［ａ１］〜［ａ４］のいずれかに記載の光学材料用重合性組成物の製造方法。
［ａ６］  前記ポリチオール化合物が、ペンタエリスリトールテトラキス（２−メルカプトアセテート）、ペンタエリスリトールテトラキス（３−メルカプトプロピオネート）、ビス（２−メルカプトエチル）スルフィド、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、エチレングリコールビス（３−メルカプトプロピオネート）からなる群から選ばれる１種または２種以上の化合物を含む、［ａ５］に記載の光学材料用重合性組成物の製造方法。
［ａ７］  前記イソ（チオ）シアネート化合物（Ａ１）が、脂肪族ポリイソシアネート化合物、脂環族ポリイソシアネート化合物、芳香族ポリイソシアネート化合物、複素環ポリイソシアネート化合物、脂肪族ポリイソチオシアネート化合物、脂環族ポリイソチオシアネート化合物、芳香族ポリイソチオシアネート化合物、含硫複素環ポリイソチオシアネート化合物からなる群から選ばれる化合物またはこれらの誘導体を含む、［ａ１］〜［ａ６］のいずれかに記載の光学材料用重合性組成物の製造方法。
［ａ８］  前記紫外線吸収剤（Ｄ）が、ベンゾフェノン系化合物、トリアジン系化合物、ベンゾトリアゾール系化合物からなる群から選ばれる１種または２種以上の化合物を含む、［ａ１］〜［ａ７］のいずれかに記載の光学材料用重合性組成物の製造方法。
［ａ９］  ［ａ１］〜［ａ８］のいずれかに記載の製造方法により、光学材料用重合性組成物を得、続いて、当該光学材料用重合性組成物を加熱硬化させる工程を含む、光学材料の製造方法。
【図１】
2017047684.tif 000012
【国際調査報告】
2017047684.tif 000013
2017047684.tif 000014
2017047684.tif 000015
2017047684.tif 000016